Brevet FR2795366A1 — publié le 20001229

La présente invention a pour objet un nouveau support d'enregistrement par jet d'encre possédant notamment des performances améliorées en termes de chromogénécité et de capacité et vitesse d'absorption d'encre. Plus précisément, la présente invention concerne le domaine des éléments d'enregistrement par jet d'encre qui comprennent un support sur lequel est apposée au moins une couche réceptrice d'encre qui peut être imprimée par application de points d'encre liquide. De nombreux types de support à couche réceptrice d'encre sont déjà disponibles. Ils sont classiquement élaborés de manière à répondre aux exigences suivantes : - Leur couche réceptrice doit posséder une capacité élevée d'absorption d'encre de manière à prévenir l'écoulement des points d'encre et donc leur étalement ; - Cette couche doit pouvoir être séchée sous bref délai de manière à fixer rapidement l'encre ; - Elle doit manifester des propriétés performantes en terme de chromogénécité ; - Enfin, après avoir été imprimée, l'image obtenue doit manifester une bonne résistance à l'eau, à la lumière ainsi qu'à la décoloration interne. De manière inattendue, les inventeurs ont mis en évidence qu'il était possible d'optimiser les performances évoquées ci-dessus en appliquant une composition de couchage particulière à la surface d'un substrat. Plus précisément, la présente invention vise à proposer un support d'enregistrement par jet d'encre qui comprend un substrat à la surface duquel est appliquée une couche réceptrice d'encre qui comprend au moins deux couches consécutives, une couche dite "absorbante" et une couche dite "superficielle" au niveau de laquelle est immobilisée la goutte d'encre. De manière inattendue, les inventeurs ont observé qu'en intercalant entre le substrat et la couche superficielle destinée à fixer l'encre, une couche intermédiaire dite "absorbante" qu'il était possible d'améliorer de manière très significative les performances de l'élément de support d'enregistrement ainsi obtenu, en terme de qualité d'impression. En conséquence, la présente invention a pour premier objet un élément de support d'enregistrement comprenant un substrat de type film polymérique ou de nature cellulosique ou cartonnée et une couche réceptrice d'encre apposée sur ledit substrat caractérisé en ce que la couche réceptrice d'encre comprend au moins deux couches de revêtement distinctes et consécutives, la première couche dite absorbante, étant apposée à la surface du substrat et la seconde couche, superposée à la première couche, comprenant au moins un polymère filmogène hydrosoluble associé à au moins un agent cationique. La couche absorbante requise dans le cadre de la présente invention est particulièrement avantageuse dans la mesure où elle contribue à accélérer de manière significative la fixation de l'encre au niveau de la couche superficielle. En absorbant rapidement l'eau présente dans l'encre, elle prévient la manifestation, au niveau de cette couche superficielle, du phénomène d'écoulement ou d'étalement des points d'encre évoqué précédemment. Il en découle une meilleure résolution au niveau de l'impression finale. En ce qui concerne plus particulièrement les composants de cette couche absorbante, ils varient selon les spécificités recherchées en termes de transparence ou d'opacité au niveau du support d'enregistrement. C'est ainsi que cette couche absorbante peut être de nature soit polymérique, soit minérale. Dans la variante où il est recherché un aspect translucide, cette couche absorbante comprend au moins un polymère ou copolymère dérivant d'un latex synthétique. Selon l'invention, les polymères ou copolymères dérivant d'un latex synthétique sont en fait mis en #uvre sous la forme d'un latex. Le latex convenant plus particulièrement à la présente invention possède une température de transition vitreuse Tg inférieure à 40 C et de préférence à 30 C. Ces latex sont généralement obtenus par (co)polymérisation en émulsion de monomères insaturés choisis parmi le groupe constitué de : - styrène et/ou ses dérivés, notamment les dérivés tels que l'améthylstyrène ou le vinyltoluène ; - des diènes tels que le butadiène et l'isoprène ; - des acides mono- et di-carboxyliques insaturés éthyléniques comme l'acide acrylique, l'acide méthacrylique, l'acide itaconique, l'acide maléique, l'acide fumarique et les mono- et di- alkylesters, des acides mono- ou di-carboxyliques du type cité avec les alcanols ayant de préférence 1 à 8 atomes de carbone et leurs dérivés N-substitués, - les amides des acides carboxyliques insaturés comme l'acrylamide, le méthacrylamide, le N-méthylolacrylamide, les N-alkylacrylamides - des nitriles vinyliques incluant plus particulièrement ceux ayant de 3 à 12 atomes de carbone, comme en particulier l'acrylonitrile et le méthacrylonitrile ; - des esters vinyliques ou alkyles en C1 à C8 d'acides carboxyliques comme l'acétate de vinyle, le versatate de vinyle, le propionate de vinyle, maléate, versatate ou acrylate d'alkyle en Ci à C8 ; et - leurs mélanges et leurs dérivés par substitution. A titre de polymères ou copolymères préférés, on peut plus particulièrement citer : - les copolymères styrène, esters acryliques, acides mono- ou dicarboxyliques insaturés éthyléniques ; - les copolymères styrène, butadiène, acides mono- ou dicarboxyliques insaturés éthyléniques, le cas échéant, fonctionnalisés par des motifs (métha)acrylonitrile ; - les homopolymères d'acétate de vinyle et les copolymères acétate de vinyle, maléate, versatate ou acrylate d'alkyle en C1 à C8. Cette couche absorbante peut également être composée et/ou contenir des dérivés de cellulose ou polyvinyliques. A titre représentatif de cette catégorie de composants de la couche absorbante on peut notamment citer les composés suivants : l'hydroxyéthylcellulose ; l'hydroxypropylcellulose ; l'hydroxyéthylméthylcellulose ; l'hydroxypropylméthylcellulose ; l'hydroxybutylméthylcellulose ; la méthylcellulose ; la carboxyméthylcellulose de sodium la carboxyméthylhydroxyéthylcellulose de sodium t'éthythydroxyéthytcettutose hydrosoluble ; le sulfate de cellulose ; l'alcool polyvinylique ; l'acétate de polyvinyle ; le polyvinylacétal ; la polyvinylpyrrolidone ; le polyacrylamide ; un copolymère d'acrylamide/acide acrylique ; un copolymère de styrène/acide acrylique ; uncopolymère d'éthylène/acétate de vinyle ; un copolymère d'éther vinylméthylique/acide maléique ; un copolymère de 2acrylamido-2-méthylpropane/acide sulfonique ; un copolymère de 2-acrylamido- 2-méthylpropane/acide sulfonique ; un copolymère de diéthylènetriamine/acide adipique ; la polyvinylpyridine ; le polyvinylimidazole ; la polyimidazoline quaternisée ; la polyéthylèneimine modifiée par de l'épichlorhydrine ; la polyéthylèneimine éthoxylée ; le chlorure d'un copolymère de N,N-diméthyl-3,5diméthylène/pipéridinium ; l'oxyde de polyéthylène ; le polyuréthanne ; la résine de mélamine ; des résines époxy ; résines uréiques ; des caoutchoucs de styrène-butadiène ; des caoutchoucs de chloroprène ; des caoutchoucs nitrile ; la gélatine ; la carraghénane ; le dextrane ; la gomme arabique ; la caséine ; la pectine ; l'albumine ; l'amidon ; des dérivés du collagène ; la collodione et l'agaragar. Dans une seconde variante où il est recherché un aspect opaque au niveau de l'élément de support d'enregistrement, on privilégie une couche absorbante de nature minérale. Elle comprend notamment des éléments choisis parmi la silice précipitée, la silice colloïdale, la silice pyrogénée, la silice fluorogénée, ou des pigments spécifiques de taille supérieure à 200 m2/g ou encore des pigments plastiques. Bien entendu, ces éléments minéraux peuvent être associés à des composés organiques tels les polymères évoqués ci-dessus dans la mesure où ces derniers apportent le liage nécessaire à la cohésion de la couche minérale. Selon un mode privilégié de l'invention, la couche dite absorbante dérive d'un homopolymère d'acétate ou maléate de vinyle ou encore d'un copolymère acétate de vinyle maléate, versatate ou acrylate d'alkyle en C1 à C8. En ce qui concerne la seconde couche dite superficielle, elle est à base d'au moins un polymère filmogène hydrosoluble auquel est associé au moins un agent cationique. Les inventeurs ont ainsi mis en évidence que la présence d'un agent cationique était avantageuse dans la mesure où elle garantit une meilleure résolution au niveau de l'impression. Cet agent cationique peut être de nature minérale ou organique. Convient à l'invention comme agent cationique tout monomère, oligomère ou polymère susceptible, lorsqu'il est solubilisé dans l'eau, de manifester des propriétés cationiques. De préférence, ces oligomères ou polymères possèdent au moins un groupement ammonium quaternaire ou tertiaire. A titre représentatif des agents cationiques minéraux susceptibles de convenir à l'invention on peut plus particulièrement citer les sels, complexes ou polymères minéraux d'aluminium, de sodium, calcium, magnésium, ferreux ou ferriques et plus particulièrement un polychlorure d'aluminium. Il est à noter que des polychlorures d'aluminium de départ convenant à l'invention ont généralement pour formule : [Aln(OH)mCl3n-m][H2O]z dans laquelle n, m, z et 3n-m sont des entiers positifs, Z étant au moins égal à 3. Les polychlorures d'aluminium de départ préférés sont ceux présentant une teneur équivalente en A1203 comprise entre 13 et 18%. Une teneur inférieure en Al2O3 est peu recommandée dans la mesure où elle conduirait à une solution finale à teneur réduite en aluminium. Les polychlorures d'aluminium de départ sont dans le cas de la présente invention employés habituellement sous forme de solutions aqueuses. Leur basicité b est définie par l'équation : [OH-] 3.[AP+] Elle est de préférence comprise entre 15 et 50%, en particulier entre 18 et 48%. A titre représentatif des polymères filmogènes hydrosolubles convenant à la présente invention, on peut tout particulièrement citer les carbohydrates et leurs dérivés ainsi que les polyalcools. En ce qui concerne les carbohydrates, il peut notamment s'agir de polysaccharides comme l'amidon, la cellulose, la gomme xanthane et les guars ainsi que leurs dérivés et les carbohydrates d'éther comme les méthyl-, éthyl-, carboxyméthyl-, hydroxyéthyl- et hydroxypropyl-éther de cellulose. En ce qui concerne les polyalcools, il s'agit plus particulièrement des acétates polyvinyliques partiellement ou totalement hydrolysés. Plus préférentiellement, cette couche dite superficielle comprend au moins un alcool polyvinylique. Selon un mode préféré de l'invention, la couche superficielle comprend au moins un alcool polyvinylique associé à du polychlorure d'aluminium. Le taux de polychlorure d'aluminium exprimé en % d'AI203 par rapport à l'alcool polyvinylique sec, est compris entre 25 et 50%. Plus préférentiellement, ce polychlorure d'aluminium est présent à raison de 35% exprimé en A1203 par rapport à l'alcool polyvinylique sec. De manière inattendue, il a été constaté que les composants respectifs des deux couches définies ci-dessus s'avèrent efficaces seulement s'ils sont juxtaposés dans des couches distinctes. En effet, leur mélange dans une unique couche ne conduit pas à une couche réceptrice d'encre satisfaisante. L'exemple n 4 figurant ci-après rend compte de cette observation. Outre ces composants, la couche réceptrice d'encre peut bien entendu inclure d'autres additifs usuels. Ainsi, la couche réceptrice d'encre peut comprendre des matières particulaires qui ont pour vocation de réduire la pégosité des couches organiques. Ces matières particulaires peuvent dériver de matières organiques telles que le polystyrène, le polyméthacrylate, le polyméthacrylate de méthyle, des élastomères, des copolymères, des polyesters, des esters polyvinyliques, des polysilicones ou des résines. Il peut également s'agir de matières inorganiques et dérivées de silices synthétiques, de talc, d'argile, de kaolin, de carbonate de calcium, de carbonate de magnésium, d'hydroxyde d'aluminium, d'oxyde d'aluminium, d'oxyde de titane, d'oxyde de zinc, de sulfate de baryum ou de calcium, de silicate d'aluminium par exemple. Elles possèdent généralement une granulométrie moyenne de 1 à 30 microns et de préférence de 30 à 10 micromètres. La couche peut également incorporer des colorants organiques ou minéraux. On peut également lui incorporer un ou plusieurs plastifiants tels que l'éthylène glycol, le diéthylène glycol, le propylène glycol, la monochloridrine de glycérol, le phosphate d'urée, le monostérate de glycérol, etc. La couche peut également comprendre des agents tensioactifs cationiques, anioniques, amphotères, non ou non ioniques. Généralement les quantités en polymères ou copolymères dérivant d'un latex synthétique, composant (s) dela première couche, et le polymère filmogène hydrosoluble, composant de la couche dite "superficielle", sont ajustées de manière à obtenir, au niveau de l'élément de support d'enregistrement final, un grammage en polymère ou copolymère dérivant d'un latex synthétique compris entre environ 0,5 et 25 g/m2 et un grammage en polymère filmogène hydrosoluble compris entre environ 0,5 et 15 g/m2. Les supports d'enregistrement revendiqués dans le cas de la présente invention sont préparés selon des techniques usuelles consistant à appliquer à la surface du support retenu de manière consécutive les deux couches préconisées dans le cas de la présente invention. Il est procédé préliminairement à l'enduction de la couche dite "absorbante" puis à un séchage de cette couche avant l'application consécutive de la seconde couche dite "superficielle". En ce qui concerne les opérations d'enduction et de séchage, elles sont effectuées selon des techniques conventionnelles. Les deux couches peuvent être déposées par les dispositifs d'enduction classiques, notamment ceux utilisés pour le couchage du papier. Généralement l'application et le dosage des deux couches sont effectués à l'aide de machines de couchage conventionnelles du type machine de couchage à lames d'air, à lames, à barres ou à rouleaux. Les supports d'enregistrement par jet d'encre de la présente invention peuvent comporter soit un substrat de nature polymérique, soit un substrat de nature cellulosique papier ou carton, couché ou non couché. En ce qui concerne plus particulièrement les substrats polymériques, ils peuvent être soit opaques, soit transparents. Une large gamme de ce type sont connus et sont utilisés communément dans la technique. On emploie par exemple des substrats transparents tels que ceux utiliser dans la fabrication des films photographiques comme l'acétopropionate de cellulose, l'acétobutyrate de cellulose ou de polyester tel que le polyéthylène-térephtalate, des polyamides, des polycarbonates, des polyimides, des polyoléfines, des polyvinylacétates, des polyéthers et des polysulfonamides. D'autres exemples de substrats polymérique utiles dans le cas de la présente invention sont des polyesters blancs opaques, le polychlorure de vinyle PVC et des mélanges d'extrusion de type polyéthylène-térephtalate et de propyéthylène. Ces types de substrats polymériques prennent de plus en plus d'importance pour l'impression par jet d'encre. Ils sont en particulier très utilisés pour la production de transparents. Le cas échéant, on peut utiliser une couche adhésive entre le substrat et la couche dite absorbante, afin d'améliorer l'adhérence de celle-ci. Les couches adhésives appropriées à cet effet sont bien connues dans la technique photographique et elles englobent par exemple des polymères de chlorure de vinylidène. Avantageusement le support d'enregistrement à jet d'encre obtenu dans le cadre de la présente invention présente de par sa structure bi-couche et de par la composition de sa couche réceptrice d'encre, un excellent pouvoir résolvant vis-à-vis des points d'encre liquide. On obtient ainsi une image imprimée manifestant à la fois un bref temps de séchage et une bonne chromogénécité. Les supports d'enregistrement revendiqués sont particulièrement appropriés à une utilisation dans les domaines de la photographie, l'imagerie professionnelle de type imagerie médicale, l'imagerie scientifique ainsi que l'impression industrielle. La présente invention a également pour objet l'utilisation de cet élément de support d'enregistrement par jet d'encre pour fixer une image à la surface dudit support via une technique d'impression par jet d'encre. Cette image peut notamment être fixée par application de points d'encre liquide sur la couche superficielle du support revendiqué. Les exemples figurant ci-après sont présentés à titre illustratif et non limitatif de l'invention. MATERIELS ET METHODES. Le support papier utilisé dans les exemples ci-après est une feuille PET (polyéthylène téreplitalate) de grammage de 50 g/m2. Les milieux d'induction testés sont déposés à l'aide d'une tige filetée dite encore "barre de Meyer". Les grammages sont ajustés en fonction des essais. L'imprimante jet d'encre utilisée est le dispositif EPSON STYLUS PHOTO EX@. L'impression est réalisée avec les paramètres suivants : - support : papier photo, - mode d'impression : qualité 1440 dpi. Une mire d'impression a été mise au point pour évaluer visuellement : - l'éclat des couleurs (noir, jaune, vert, rouge), - les bavures et les démouillages, - la définition du texte et/ou des points de trame par microscopie optique, - la durée du séchage (immédiat, rapide (inférieur à 5 minutes) ou long (supérieur à 10 minutes). Dans certains essais, on mesure la vitesse de séchage de l'encre par un test de maculage classique consistant à mettre en contact sous un poids de 100 g la face imprimée du papier testé avec un papier bureautique usuel. La vitesse de séchage est mesurée par estimation de la densité optique de la macule ainsi obtenue. EXEMPLE 1 On prépare 3 supports d'enregistrement conformes à la présente invention en utilisant comme milieu d'enduction : - une solution de Rhodoviol 4/20 à 20% (PVA). Il s'agit d'un alcool polyvinylique, - une solution d'Aquarhone 18 (PAC). Elle présente une teneur en Al2O3 de 18% et une basicité de 38%, - un latex acétate maléate 80/20 Rhodopas AM021. Les grammages retenus pour chacun de ces milieux sont précisés dans le tableau ci-après. Chaque support d'enregistrement est testé pour sa qualité d'impression et sa vitesse de séchage conformément aux critères définis dans le chapitre MATERIELS ET METHODES . Tableau 1 ESSAI 1 ESSAI 2 ESSAI 3 Précouche ~ AM 021 AM 021 10 g/m2 10 g/m2 Couche pVA(65%)-PAC(35%) PVA(65%)-PAC(35%) supérieure 10 g/m2 10 g/m 2 Qualité élevée très médiocre élevée d impression vitesse de faible Elevée élevée séchage De ces résultats, il ressort que seul l'essai 3 qui met en #uvre un support d'enregistrement conforme à la présente invention répond de manière avantageuse en terme de définition de l'image et de vitesse de séchage. EXEMPLE 2 Dans cet essai il est apprécié l'impact du polychlorure d'aluminium sur les qualités d'impression. On utilise dans ce cas une précouche à base d'acétate maléate AM 021 de 10 g/m2. Les milieux d'enduction sont les mêmes que ceux utilisés en exemple 1. Les résultats sont présentés dans le tableau 2 ci-après. Tableau 2 composition de la couche ESSAI 1 ESSAI 2 ESSAI 3 ESSAI 4 supéneure 10 g/m2 taux de PVA 100 85 65 50 % taux de PAC 0 15 35 50 % qualité médiocre Médiocre très bonne bonne d'impression De ces résultats, il ressort que la présence d'un agent cationique comme le polychlorure d'aluminium (PAC) dans l'hydrocolloide filmogène de surface permet d'obtenir une meilleure définition de l'image. EXEMPLE 3 Dans cet essai, il est fait varier le grammage de la précouche et de la couche supérieure. Les milieux d'enduction testés sont ceux définis en exemple 1. Les résultats sont présentés dans le tableau 3 ci-après. Tableau 3 ESSAI ESSAI 2 ESSAI ESSAI 4 précouche d'AM 021 5 g/m2 5 g/m2 10 g/m2 10 g/m2 couche supérieure 5 g/m2 10 g/m2 5 g/m2 10 g/m2 PVA/PAC (65/35) qualité d'impression très bonne très bonne très bonne très bonne vitesse de séchage avec 1,26 1,22 0,6 0,44 maculage à 1 min vitesse de séchage avec 0,95 0,93 0,4 0,22 maculage à 2 min vitesse de séchage avec 0,28 0,25 0,05 0 maculage à 5 min EXEMPLE 4 # est réalisé un milieu d'enduction bicouche. Les milieux d'enduction retenus sont ceux décrits en exemple 1. Les résultats figurent dans le tableau 4 ci-après. Tableau 4 ESSAI 1 ESSAI 2 ESSAI 3 précouche d'AM 021 10 g/m2 10 g/m2 couche supérieure 10 g/m2 PVA/PAC (65/35) couche supérieure 10 g/m2 PVA monocouche 20 g/m2 AM021/PVA 20 g/m2 ~~~~~~ qualité d'impression très médiocre médiocre très bonne vitesse de séchage élevée élevée Ce quatrième exemple montre que le mélange de l'acétate maléate et de l'alcool polyvinylique ne permet pas d'atteindre les performances du système bi enduction avec l'acétate maléate en précouche et l'alcool polyvinylique en top couche. REVENDICATIONS 1. Elément de support d'enregistrement comprenant un substrat de type film polymérique ou de nature cellulosique ou cartonnée et une couche réceptrice d'encre apposée sur ledit substrat caractérisé en ce que la couche réceptrice d'encre comprend au moins deux couches de revêtement distinctes et consécutives, la première couche dite absorbante étant apposée à la surface du substrat et la seconde couche, superposée à la première couche, comprenant au moins un polymère filmogène hydrosoluble associé à au moins un agent cationique. 2. Elément de support d'enregistrement selon la revendication 1, caractérisé en ce que la couche absorbante est de nature polymérique ou minérale. 3. Elément de support d'enregistrement selon la revendication 1 ou 2, caractérisé en ce que la couche absorbante comprend au moins un polymère ou copolymère dérivant d'un latex synthétique. 4. Elément de support d'enregistrement selon la revendication 3, caractérisé en ce que le polymère ou copolymère dérivant d'un latex synthétique est mis en oeuvre sous la forme d'un latex possédant une température de transition vitreuse Tg inférieure à 40 C et de préférence à 30 C. 5. Elément de support d'enregistrement selon l'une des revendications 3 ou 4, caractérisé en ce que le latex est obtenu par (co)polymérisation en émulsion de monomères insaturés choisis parmi le groupe constitué de : - styrène et/ou ses dérivés, - des diènes, - des acides mono- et di-carboxyliques insaturés éthyléniques comme l'acide acrylique, l'acide méthacrylique, l'acide itaconique, l'acide maléique, l'acide fumarique et les mono- et di- alkylesters, des acides mono- ou di-carboxyliques du type cité avec les alcanols ayant de préférence 1 à 8 atomes de carbone et leurs dérivés N-substitués, - les amides des acides carboxyliques insaturés, - des nitriles vinyliques incluant plus particulièrement ceux ayant de 3 à 12 atomes de carbone, - des esters vinyliques ou alkyles en C1 à C8 d'acides carboxyliques, et - leurs mélanges et leurs dérivés par substitution. 6. Elément de support d'enregistrement selon l'une des revendications 3 à 5, caractérisé en ce que le polymère ou copolymère dérivant d'un latex est choisi parmi : - les copolymères styrène, esters acryliques, acides mono- ou dicarboxyliques insaturés éthyléniques ; - les copolymères styrène, butadiène, acides mono- ou dicarboxyliques insaturés éthyléniques, le cas échéant, fonctionnalisés par des motifs (métha)acrylonitrile ; - les homopolymères d'acétate de vinyle et les copolymères acétate de vinyle, maléate, versatate ou acrylate d'alkyle en Ci à C8. 7. Elément de support d'enregistrement selon l'une des revendications 3 à 6, caractérisé en ce que le polymère dérive d'un homopolymère d'acétate ou maléate de vinyle, ou d'un copolymère acétate de vinyle, maléate, versatate ou acrylate d'alkyle en C, à C8. 8. Elément de support d'enregistrement selon l'une des revendications 1 ou 2, caractérisé en ce que la couche absorbante est composée et/ou contient des dérivés de cellulose ou polyvinyliques. 9. Elément de support d'enregistrement selon l'une des revendications 1 ou 2, caractérisé en ce que la couche absorbante comprend des éléments choisis parmi la silice précipitée, la silice colloïdale, la silice pyrogénée, la silice fluorogénée, des pigments spécifiques de taille supérieure à 200m2/g ou des pigments plastiques. 10. Elément de support d'enregistrement selon l'une des revendications 1 à 9, caractérisé en ce que l'agent cationique présent dans la couche superficielle est un monomère, oligomère ou polymère susceptible, lorsqu'il est solubilisé dans l'eau, de manifester des propriétés cationiques. 11. Elément de support d'enregistrement selon la revendication 10, caractérisé en ce que cet agent cationique possède au moins un groupement ammonium quaternaire ou tertiaire. 12. Elément de support d'enregistrement selon l'une des revendications 1 à 9, caractérisé en ce que l'agent cationique est un polychlorure d'aluminium. 13. Elément de support d'enregistrement selon l'une des revendications 1 à 12, caractérisé en ce que la couche superficielle comprend au moins un polymère choisi parmi les carbohydrates et leurs dérivés ainsi que les polyalcools. 14. Elément de support d'enregistrement selon la revendication 13, caractérisé en ce que le carbohydrate est choisi parmi les polysaccharides comme l'amidon, la cellulose, la gomme xanthane et les guars ainsi que leurs dérivés et les carbohydrates d'éther comme les méthyl-, éthyl-, carboxyméthyl-, hydroxyéthyl- et hydroxypropyl-éther de cellulose. 15. Elément de support d'enregistrement selon l'une des revendications 1 à 13, caractérisé en ce que le polyalcool est un acétate polyvinylique partiellement ou totalement hydrolysé. 16. Elément de support d'enregistrement selon l'une des revendications précédentes, caractérisé en ce que le polymère filmogène hydrosoluble présent dans la couche superficielle est au moins un alcool polyvinylique. 17. Elément de support d'enregistrement selon l'une des revendications 3 à 7 et 10 à 16, caractérisé en ce que les quantités en polymères ou copolymères dérivant d'un latex synthétique, composant (s) dela première couche, et le polymère filmogène hydrosoluble, composant de la couche dite "superficielle", sont ajustées de manière à obtenir, au niveau de l'élément de support d'enregistrement final, un grammage en polymère ou copolymère dérivant d'un latex synthétique compris entre environ 0,5 et 25 g/m2 et un grammage en polymère filmogène hydrosoluble compris entre environ 0,5 et 15 g/m2. 18. Utilisation de l'élément de support d'enregistrement par jet d'encre selon l'une des revendications 1 à 17 pour fixer une image à la surface dudit support via une technique d'impression par jet d'encre.